(57)【要約】  本開示は、濾過及び／又は拡散装置、例えば、毛細管透析装置又は限外濾過装置を製造するための方法に関する。
2022501191.tif 000002
【特許請求の範囲】
【請求項１】
管状ハウジング（１５）内に配置された中空糸膜の束（１０）を含む濾過及び／又は拡散装置の製造方法であって、中空糸膜の束（１０）の第１の端部を熱可塑性樹脂の溶融物（３５）に浸漬し、該溶融物を凝固させることにより該束（１０）の第１の端部を密封することを含み、当該束（１０）の第１の端部に対応する管状ハウジング（１５）の第１の端部を、管状ハウジング（１５）の第１の端部を熱可塑性樹脂の溶融物（３５）に浸漬し、該溶融物を凝固させることにより密封すること、その後当該束（１０）の端部をポッティング樹脂に埋め込むことにより、管状ハウジング(１５)内に端壁を形成することを含むポッティング工程、及びポッティングされた束（１０）の端部を、ポッティング樹脂を硬化させ、端壁（４５）を形成した後に凝固したポッティング樹脂の一部と共に切り取ることにより、繊維を再度開繊させることを含むその後の工程をさらに含む、方法。
【請求項２】
中空糸膜の束（１０）の第２の端部を、該束（１０）の第２の端部を熱可塑性樹脂の溶融物（３５）に浸漬し、該溶融物を凝固させることにより密封することをさらに含み、当該束（１０）の第２の端部に対応する管状ハウジング（１５）の第２の端部を、管状ハウジング（１５）の第２の端部を熱可塑性樹脂の溶融物（３５）に浸漬し、該溶融物を凝固させることにより密封すること、その後当該束（１０）の端部をポッティング樹脂に埋め込むことにより、管状ハウジング(１５)内に端壁（４５）を形成することを含むポッティング工程、及びポッティングされた束（１０）の端部を、ポッティング樹脂を硬化させ、端壁（４５）を形成した後に凝固したポッティング樹脂の一部と共に切り取ることにより、繊維を再度開繊させることを含むその後の工程をさらに含む、請求項１に記載の方法。
【請求項３】
ポッティング工程に先立ち、中空糸膜の束（１０）の第１及び第２の端部と、管状ハウジング（１５）の第１及び第２の端部とが密封される、請求項１又は２に記載の方法。
【請求項４】
管状ハウジング（１５）の両端が各々ポッティング環（２０）を特徴とし、ポッティング環（２０）は管状ハウジング（１５）のそれぞれの端に取り付けられた個別の管状構成部分であり、ポッティング環（２０）の口は熱可塑性樹脂の溶融物（３５）に浸漬され、管状ハウジング（１５）の端部の代わりに密封される、請求項１〜３のいずれか一項記載の方法。
【請求項５】
ポッティング環（２０）の直径は、ポッティング環（２０）の一方の端部上で、他方の端部上よりも大きく、より大きな直径は管状ハウジング（１５）の外径に一致し、より小さな直径は、束（１０）の直径に一致する、請求項４に記載の方法。
【請求項６】
ポッティング環（２０）及び熱可塑性樹脂の溶融物（３５）が、同じ熱可塑性樹脂を含む、請求項４又は５に記載の方法。
【請求項７】
管状ハウジング（１５）の各端部において、支持リング（４０）が管状ハウジング（１５）内に配置され、支持リング（４０）は管状ハウジング（１５）の内側のレッジに取り付けられた個別の環状構成部分であり、管状ハウジング（１５）の対応する端部において管状ハウジング（１５）の口から突出した管状の突起（４１）を特徴とし、管状の突起（４１）の口は熱可塑性樹脂の溶融物（３５）に浸漬され、管状ハウジング（１５）の端部の代わりに密封される請求項１〜３のいずれか一項に記載の方法。
【請求項８】
管状の突起（４１）の材料がポリエチレンである、請求項７に記載の方法。
【請求項９】
管状の突起（４１）の材料が支持リング（４０）の残りの材料と異なる、請求項７又は８に記載の方法。
【請求項１０】
支持リング（４０）の残りの材料がポリプロピレンである、請求項９に記載の方法。
【請求項１１】
熱可塑性樹脂がポリオレフィンである、請求項１〜７のいずれか一項に記載の方法。
【請求項１２】
ポリオレフィンがポリエチレンである、請求項１１に記載の方法。
【発明の詳細な説明】
【技術分野】
【０００１】
本開示は、濾過及び／又は拡散装置、例えば、毛細管透析装置又は限外濾過装置を製造するための方法に関する。
【背景技術】
【０００２】
毛細管透析装置を製造するための一般的な方法は、中空糸膜の束を作り、束を管状ハウジングに移し、束に存在する中空糸の末端を封鎖し、ポッティングキャップでハウジングの口を閉じ、束の両端をポッティング剤でポッティングして、管腔から中空糸膜の外表面を分離する、管状のハウジング内の端壁手段を作り、端壁の一部を切り取ることによって個々の中空糸の末端を再度開繊することを含む。
【０００３】
ＷＯ２０１３／１９００２２Ａ１号は、端壁手段と管状ハウジングの第１及び第２末端のハウジングとの間に支持リングが配置された毛細管透析装置を開示する。支持リングは、管状ハウジングの内側のレッジ上に配置され、ポッティング材料と連結させて、端壁手段を形成する。
【０００４】
中空糸膜の端部は、繊維束の端部を、ポッティング樹脂、例えば、ポリウレタンを用いてポッティングする前に密封しなければならない。これは、ポッティング樹脂が毛細管力によって中空糸に吸い込まれ、糸を詰まらせることがないようにするために必要である。中空糸膜は、個々の繊維の端部を溶融することによって密封することができる。
【０００５】
ＪＰ２００３／０６２４３３Ａ号は、中空糸膜にポッティング剤を浸透させることなく、中空糸膜の束の末端部分のポッティングを効率的に行うことができる中空糸膜モジュールを製造する方法を開示する。この製造方法では、円筒形のケースに中空糸膜の束を挿入し、その端部が円筒形のケースから突き出るようにし、端部をつぶして密封し、円筒形のケースの開口部にポッティングし、つぶして密封した部分はその後切り取る。
【０００６】
ＵＳ４３４１００５Ａ号は、中空糸流体分画セルの製造方法を開示し、該方法は、風車の周縁部にセルの長軸方向の壁の一連の半分の部分を置き、その部分が満杯又はわずかにあふれるまで流体が満たされた透過性の中空糸をその周りに巻き、風車上の繊維が充填された各部分に別の接合する半殻を置き、セルコアを組み立て、各部分間の経路を切断し、そこから流体を排出し、繊維の経路の周りに初期流体ポッティング化合物を入れ、セルの各端部において繊維の周りにポッティング化合物を遠心的に流延し、ポッティング化合物の領域内の各端部で繊維を切り取り、その中空コアを再露出させる。
【０００７】
ＥＰ０８０３２８１Ａ１号は、（１）天然又は合成高分子物質で作られた中空糸型分離膜の束であって、その少なくとも１つの末端部分に開口部を有する束、及び（２）熱可塑性樹脂、例えばポリエチレン又はポリプロピレンで作られ、該高分子物質の溶融又は分解温度以下の温度で該束に結合させ、該高分子材料との相溶性を示さず、かつ相互の束縛界面の持続を可能にする半結合状態で該束の開口部を水密で密封するように適合させた密封部分を含むフィルター要素を開示する。密封部分の作製方法の１つは、中空糸型分離膜の原料の溶融温度以下の温度で、くぼんだ金属ダイ内で密封部分の原料としての熱可塑性樹脂を溶融させ、第１の密封を行うために密封部分の原料の溶融物に束状の中空糸型分離膜の開放末端を密封部分の原料の溶融物に挿入し、第２の密封を行うために溶融物が中空糸型分離膜の原料の溶融温度以下の温度にある間に、密封部分の原料の溶融物に束状の中空糸型分離膜の開放末端を再び挿入し、束を冷やすことを含む。
【０００８】
ＪＰＨ０６２６２０４３Ａ号は血液透析器を開示しており、血液と接触する隔壁の面は滑らかに形成された曲面を有する。血液透析器を製造するために、中空糸膜の束をハウジングに配置し、束の端部を第１の液体樹脂、例えばポリエチレン、ポリプロピレン、又はエチレンビニルアルコールに浸す。第１の液体樹脂の表面を曲面に形成し、中空糸膜の外側の空間の中の樹脂の液面は中空糸膜の管腔より低く、樹脂は硬化させる。次に、隔壁を形成するための第２の樹脂、例えばポリウレタン樹脂を、中空糸膜の端部の間、及び中空糸膜の端部とハウジングの間の空間に注ぎ、第２の樹脂を硬化させて隔壁を形成し、中空糸束の端部をハウジングに固定する。その後、硬化した第１の樹脂を隔壁の表面から剥離させる。
【０００９】
例えば、要求される複数の工程の１つ以上を排除することにより濾過及び／又は拡散装置の製造方法を簡素化し、又は２つ以上の方法の工程を単一の方法の工程に組み合わせることにより製造方法を効率化することが望まれるであろう。
【先行技術文献】
【特許文献】
【００１０】
【特許文献１】国際公開第２０１３／１９００２２号
【特許文献２】特開第２００３−０６２４３３号公報
【特許文献３】米国特許第４３４１００５号明細書
【特許文献４】欧州特許出願公開第０８０３２８１号明細書
【特許文献５】特開平０６−２６２０４３号公報
【発明の概要】
【００１１】
本開示は、管状のハウジング内に中空糸膜の束を含む濾過及び／又は拡散装置を製造するための方法を提供する。この方法では、線維の端部と管状のハウジングの口を熱可塑性樹脂で密封する。
【図面の簡単な説明】
【００１２】
【図１】本開示の方法の実施形態の異なる段階における濾過及び／又は拡散装置の概略図である。
【図２】本開示の方法の別の実施形態の段階における濾過及び／又は拡散装置の詳細の部分図である。
【図３】本開示の方法のさらなる実施形態の段階における濾過及び／又は拡散装置の縦断面の概略部分図である。
【発明を実施するための形態】
【００１３】
本開示は、中空糸膜を含む濾過及び／又は拡散装置を製造するための方法を提供する。濾過及び／又は拡散装置の例には、毛細管透析器、血液濾過器、プラズマフィルター、及び限外濾過装置が含まれる。この方法は、管状のハウジング内に配置された中空糸膜の束を提供することを含む。
【００１４】
本開示は、管状ハウジング内に配置された中空糸膜の束を含む濾過及び／又は拡散装置の製造方法を提供し、この方法は、中空糸膜の束の第１の端部を、熱可塑性樹脂の溶融物に浸漬し、溶融物を凝固させることによって、中空糸膜の束の第１の端部を密封することを含む。
【００１５】
１つの実施形態において、前記方法はさらに、管状ハウジングの第１の端部を熱可塑性樹脂の溶融物に浸漬し、溶融物を凝固させることによって、束の第１の端部に対応する管状ハウジングの第１の端部を密封することを含む。
【００１６】
さらなる実施形態では、前記方法はまた、束の第２の端部を熱可塑性樹脂の溶融物に浸漬し、溶融物を凝固させることによって、中空糸膜の束の第２の端部を密封することを含む。
【００１７】
さらに別の実施形態では、前記方法はまた、管状ハウジングの第２の端部を熱可塑性樹脂の溶融物に浸漬し、溶融物を凝固させることによって、束の第２の端部に対応する管状ハウジングの第２の端部を密封することを含む。
【００１８】
束内の繊維の長さは管状ハウジングの長さよりも長く、繊維束の端部はハウジングの両端部においてハウジングから突出している。１つの実施形態において、繊維束の長さは、ハウジングの長さを４〜１６ｍｍ、例えば８〜１４ｍｍ上回る。その結果、束の端部はハウジングの両端においてハウジングの口から２〜８ｍｍ、例えば４〜７ｍｍ突出する。
【００１９】
束に存在する中空糸膜の組成は特に限定されない。天然又は合成ポリマーを含む非常に様々な膜が、本開示の方法に使用するのに適している。例としては、セルロース又はその誘導体、ポリスルホン（ＰＳ）、ポリエーテルスルホン（ＰＥＳ）、ポリアミド（ＰＡ）、ポリエーテルイミド（ＰＥＩ）、ポリアクリロニトリル（ＰＡＮ）、ポリ（メチルメタクリレート）（ＰＭＭＡ）、ポリフッ化ビニリデン（ＰＶＤＦ）、ポリテトラフルオロエチレン（ＰＴＦＥ）を含む繊維が挙げられる。１つの実施形態において、繊維は、少なくとも１種の疎水性ポリマーと少なくとも１種の親水性ポリマーとのブレンドを含む。特定の実施形態において、繊維は、ポリスルホン、ポリエーテルスルホン、又はポリアリールエ−エルスルホンをポリビニルピロリドンと組み合わせて含む。
【００２０】
１つの実施形態において、中空糸膜は１８０μｍ〜２５０μｍの範囲の内径を有する。別の実施形態において、内径は１８５μｍ〜１９５μｍの範囲にある。さらに別の実施形態において、内径は２１０μｍ〜２２０μｍの範囲にある。
【００２１】
１つの実施形態において、中空糸膜の壁厚は２０μｍ〜５５μｍの範囲にある。１つの実施形態において、壁厚は３３μｍ〜３７μｍである。別の実施形態において、壁厚は３８〜４２μｍである。さらに別の実施形態では、壁厚は４３μｍ〜４７μｍである。さらに別の実施形態では、壁厚は４８μｍ〜５２μｍである。
【００２２】
中空糸膜膜は、対称的な壁構造又は非対称の壁構造を有することができる。１つの実施形態において、膜壁は対称的なスポンジ構造を有する。別の実施形態において、膜壁は非対称のスポンジ構造を有する。方法のさらに別の実施形態において、膜壁は非対称の壁構造を有し、指状の構造を有する層、すなわち５μｍを超える大きさを有するマクロボイド（ｍａｃｒｏｖｏｉｄ）を特徴とする層を含む。
【００２３】
１つの実施形態において、中空糸膜の束における繊維の数は、６，０００〜１２，０００の範囲、例えば、９，０００〜１２，０００の範囲である。１つの実施形態において、束の直径は、２０〜５０ｍｍ、例えば、２０〜３０ｍｍ、又は３０〜４５ｍｍの範囲である。ほとんどの場合、中空の繊維膜の束の直径は、ハウジングの管状部分の内径に対応し、すなわち、束の繊維はハウジングの断面全体に広がる。
【００２４】
濾過及び／又は拡散装置のための適切な管状ハウジングは当技術分野で知られており、一般的には射出成形によって製造される。方法の１つの実施形態において、ハウジングは透明な熱可塑性ポリマーで構成される。１つの実施形態において、ハウジングはポリカーボネートから構成される。別の実施形態では、ハウジングはポリプロピレンから構成される。
【００２５】
管状のハウジングは、中央管状部分及び中央管状部分の両端のヘッダー部分を含む。１つの実施形態において、ヘッダー部分の直径は管状部分の直径と同じである。別の実施形態では、ヘッダー部分の直径は管状部分の直径よりも大きい。ハウジングの寸法は、異なるサイズの範囲にわたって変化してもよい。１つの実施形態において、ハウジングの長さは、１２０〜３５０ｍｍ、例えば、１３０〜１７０ｍｍ、又は２４０〜３００ｍｍの範囲である。１つの実施形態において、ハウジングの内径は、２０〜５０ｍｍ、例えば、２０〜３０ｍｍ、又は３０〜４５ｍｍの範囲である。
【００２６】
管状のハウジングは、その外壁に少なくとも１つの流体ポートを備える。流体ポートは、濾過及び／又は拡散装置の流体入口及び／又は流体出口として機能するように構成される。１つの実施形態において、管状ハウジングは、２つの流体ポートを含む。
【００２７】
方法の１つの実施形態では、管状ハウジングの口は、ハウジングの一端を熱可塑性樹脂の溶融物に浸漬し、溶融物を凝固させ、次いで、ハウジングの他端を熱可塑性樹脂の溶融物に浸漬し、溶融物を凝固させることによって密封される。溶融した熱可塑性樹脂は、凝固の際に、繊維束内の個々の繊維の端部を密封し、ハウジングの口を密封する連続的ポリマーを形成し、端壁手段の形成の間、ハウジングからのポッティング樹脂の漏出を防止するポッティングキャップを形成する。
【００２８】
方法の１つの実施形態において、２段階の手順が使用される。第１の工程では、中空糸の束の端部にある繊維の端部だけを熱可塑性樹脂の溶融物に浸漬し、繊維束の端部に付着した熱可塑性樹脂の第１のブロックを作製することにより密封する。第２の工程では、熱可塑性樹脂の第１のブロックで束の端部に対応するハウジングの口もまた、熱可塑性樹脂の溶融物に浸漬して、第１のブロックを包囲する熱可塑性樹脂の第２のブロックを製造することにより密封する。
【００２９】
適切な熱可塑性樹脂は、ハウジング及び束に存在する中空糸膜の両方のガラス転移温度より低いガラス転移温度を有する。１つの実施形態において、熱可塑性樹脂はポリオレフィンである。特定の実施形態において、熱可塑性樹脂はポリエチレンである。別の実施形態において、熱可塑性樹脂はポリエステルである。適切なポリエステルの例としては、ポリエチレンテレフタレート（ＰＥＴ）、ポリブチレンテレフタレート（ＰＢＴ）が挙げられる。特定の実施形態において、熱可塑性樹脂は、グリコール変性ポリエチレンテレフタレート（ＰＥＴＧ）である。
【００３０】
浸漬工程における熱可塑性樹脂の溶融物の初期温度、すなわち、ハウジングの端部が溶融物に浸漬される前の熱可塑性樹脂の溶融物の初期温度は、熱可塑性樹脂の融点よりも高く、例えば、該融点より少なくとも２０Ｋ、又は少なくとも５０Ｋ高く、又は該融点より少なくとも１００Ｋ高いことさえある。
【００３１】
１つの実施形態において、溶融物の深さは１〜５ｍｍ、例えば、１〜３ｍｍの範囲である。方法の１つの実施形態において、熱可塑性樹脂の溶融物は、ハウジングの外径よりもわずかに大きい直径を有するるつぼに提供される。方法の別の実施形態において、熱可塑性樹脂の溶融物は、金属板の円形の凹部内に提供され、その円形の凹部は、ハウジングの外径よりわずかに大きい直径を有する。１つの実施形態において、円形の凹部は２〜１０ｍｍの範囲の深さを有する。
【００３２】
方法の１つの実施形態において、熱可塑性樹脂の溶融物をそれぞれるつぼ又は金属板の円形の凹部に投与することにより、溶融物をそれぞれるつぼ又は金属板に提供する。１つの実施形態において、溶融物の温度は、２５０℃〜３６０℃の範囲であり、例えば、２８０℃〜３２０℃の範囲である。
【００３３】
方法の別の実施形態において、熱可塑性樹脂の固体粒子、例えば、粉末又は粒状物をるつぼ又は金属板の円形の凹部に投与し、それぞれるつぼ又は金属板の円形の凹部を加熱して熱可塑性樹脂を溶融させることにより、溶融物をそれぞれるつぼ又は金属板に提供する。１つの実施形態において、それぞれ、るつぼ又は金属板の円形の凹部の温度は、２５０℃〜３６０℃の範囲であり、例えば、２８０℃〜３２０℃の範囲である。
【００３４】
１つの実施形態において、るつぼ又は金属板は、それぞれステンレス鋼で構成される。他の実施形態において、るつぼ又は金属板は、それぞれアルミニウムから構成される。特定の実施形態において、るつぼ又は金属板は、それぞれ非粘着性被膜で被覆されて、離型を容易にする。１つの実施形態において、被膜は、ポリテトラフルオロエチレン（ＰＴＦＥ、Ｔｅｆｌｏｎ（Ｒ））をベースとし、別の実施形態では、被膜は、シリカをベースとする非粘着性被膜である。
【００３５】
１つの実施形態において、それぞれるつぼ又は金属板は、冷却要素又はヒートシンク、例えば、それぞれるつぼの壁に取り付けられたか、若しくは埋め込まれたか、又は金属板に取り付けられたか、若しくは埋め込まれた冷却コイルを備える。冷却要素は、管状ハウジングの端部が溶融物に浸漬された後、溶融物から熱を取り除いて、その凝固を促進する。
【００３６】
方法の別の実施形態において、ハウジングの末端が溶融物に浸漬された後に、空気又は別の不活性流体を濾過及び／又は拡散装置の管状ハウジングに導入して、溶融物を冷却する。１つの実施形態において、冷却流体は、管状ハウジングの流体ポートのうちの少なくとも１つを介して導入される。
【００３７】
方法の１つの実施形態において、管状ハウジングの端部は、ポッティング環を特徴とし、すなわち、ポッティング環は、ハウジングの両端が熱可塑性樹脂の溶融物に浸漬される前に、ハウジングの両端に取り付けられる。ポッティング環は、管状ハウジングの端部に取り付けることができ、長手方向においてハウジングの延長部を提供する別個の管状の構成部品である。ポッティング環は、ハウジングから突出した繊維束の端部を包囲する。１つの実施形態において、ポッティング環の直径は、環の一方の端の方が他方の端よりも大きい。１つの実施形態では、より大きな直径は、ハウジングの外径に一致し、より小さな直径は、繊維束の直径に一致する。１つの実施形態において、ポッティング環の内面は円錐形である。１つの実施形態において、ポッティング環は、ハウジングの各端部において５〜１０ｍｍまでハウジングの長さを延長する。１つの実施形態において、線維束の端部は、ポッティング環の口から１〜３ｍｍ突き出ている。別の実施形態において、繊維束の端部はポッティング環の口と同一平面である。ポッティング環は、ポリマー材料、例えば、熱可塑性樹脂から構成される。１つの実施形態において、ポッティング環は、ポリオレフィン、例えば、ポリエチレンから構成される。特定の実施形態において、ポッティング環及び熱可塑性樹脂の溶融物は、同じ熱可塑性樹脂を含む。
【００３８】
方法の１つの実施形態において、ポッティング環の口を熱可塑性樹脂の溶融物に浸漬し、管状ハウジングの端部の代わりに密封する。密封されたポッティング環は、それがない場合、その後のポッティング工程に必要とされるポッティング形式に取って代わる。
【００３９】
方法の別の実施形態において、支持リングは、ハウジングの各ヘッダー部分、すなわち、管状ハウジングの各端部に存在し、支持リングはハウジング内に配置される。支持リングは、管状ハウジングの内側のレッジに取り付けることができる個別の環状の構成部品である。支持リングはポリマー材料から構成される。支持リングは、端壁手段とハウジングの内壁面との間に配置され、繊維束を包囲し、この束をハウジングのヘッダー部分の中心に置く。支持リングは、繊維束の端部をポッティング樹脂でポッティングすることによって作られる端壁手段の中に少なくとも部分的に埋め込まれる。
【００４０】
１つの実施形態において、支持リングは、支持リングからハウジングの端部の方向に延び、ハウジングの口から０〜５ｍｍ、例えば０〜３ｍｍ突出する管状の突起を備える。管状の突起は、繊維束を包囲する円筒状中空部を提供する。１つの実施形態において、支持リングはポリオレフィン、例えば、ポリプロピレンから構成される。さらなる実施形態において、管状の突起の材料は、支持リングの残りの材料とは異なる。例えば、支持リングの本体はポリプロピレンで構成され、一方管状の突起はポリエチレンで構成される。
【００４１】
１つの実施形態において、線維束の端部は、支持リングの管状の突起の口から１〜３ｍｍ突出する。別の実施形態において、繊維束の端部は支持リングの管状の突起の口と同一平面である。
【００４２】
方法の１つの実施形態において、支持リングの管状の突起の口を熱可塑性樹脂の溶融物に浸漬し、管状ハウジングの端部の代わりに密封する。密封された管状の突起は、それがない場合、その後のポッティング工程に必要とされるポッティング形式に取って代わる。
【００４３】
一旦ハウジングの両端が凝固した溶融物で密封されると、ポッティング工程を続いて行うことができる。ポッティング工程は、繊維束の端部をポッティング樹脂、例えば、ポリウレタンに埋め込むことによる、管状ハウジング内での端壁の形成を含む。
【００４４】
ポッティング樹脂が硬化され、端壁が形成された後、ポッティングされた繊維束の端部を凝固したポッティング樹脂の一部と共に切り取り、繊維を再度開繊する。
【００４５】
ポッティング環を採用する方法の１つの実施形態において、密封されたポッティング環の一部もまた、ポッティングされた繊維束の端部及び凝固したポッティング樹脂の一部と共に切り取られ、ポッティング環の残りの部分は、それらが取り付けられるハウジングの端部から除去される。
【００４６】
管状の突起を有する支持リングを採用する方法の別の実施形態において、管状ハウジングから突出する密封された管状の突起の部分も、ポッティングされた繊維束の端部及び凝固したポッティング樹脂の一部と共に切り取られる。
【００４７】
続いて、流体ポートを特徴とする端部キャップが、濾過及び／又は拡散装置の組立てを完了するために、管状ハウジングの各端部に取り付けられる。
【００４８】
本発明の方法の利点は、繊維の端部及びハウジングの口の閉鎖が、単一の方法の工程で同時に行われることである。従来技術の方法では、これらの工程は２つの別々の工程で連続的に行われる。したがって、本開示の方法は、従来技術の方法よりも簡便かつ迅速である。
【００４９】
本発明の範囲から逸脱することなく、上記の特徴及び以下に記載する特徴は、特定された組合せだけでなく、他の組合せにおいても、或いは単独で使用することができることが理解される。
【実施例】
【００５０】
本開示の方法については、以下の実施例及び添付図を参照して説明する。
【００５１】
図１は、本開示の方法の実施形態の異なる段階における濾過及び／又は拡散装置の概略図である。上から下へ、図１は、
１．  ２つの流体ポート１６を特徴とし、２９２．５ｍｍの全長を有する管状ハウジング１５、
２.  各端部においてハウジングの口に取り付けられ、全長を３１０．６ｍｍまで延長するポッティング環２０を有する管状ハウジング１５、
３.  ポッティング環２０を有する管状ハウジング１５、及びハウジング１５内に配置された中空糸膜の束１０。束１０の端部は、ポッティング環２０の口から突出し、全長を３１２ｍｍに延長する。
４.  熱可塑性ポリマーの溶融物を用いて、繊維の端部及びポッティング環２０の口を閉鎖した後のポッティング環２０を備えた管状のハウジング１５、及びハウジング１５内に配置された中空糸膜の束１０。凝固したポリマー溶融物３６はポッティング環２０と共に、ハウジング１５の両端にポッティングキャップを形成し、全長を３１４ｍｍに延長する。
５.  ポッティングし、ポッティング工程で形成された端壁４５の一部を切り取り、ポッティング環２０を除去することにより束１０内の繊維の端部を再開した後の、管状ハウジングの中に配置された中空糸膜の束１０を有する管状ハウジング１５。切り取り後の装置の全長は２９７ｍｍである。
【００５２】
図２は、本開示の方法の別の実施形態の段階における濾過及び／又は拡散装置の詳細の部分図である。図２は、流体ポート１６を特徴とする管状ハウジング１５及びハウジング１５内に配置された中空糸膜の束１０の一部を示す。束１０の繊維の端部は、ハウジング１５の口から突出する。熱可塑性ポリマーの溶融物３５を、繊維束１０の外径よりも大きい内径を有するるつぼ３０に配置する。図２は、繊維束１０の端部が熱可塑性ポリマーの溶融物３５に浸漬されて、束１０内の繊維の端部が閉じる前の状況のスナップショットである。次に、溶融物３５を凝固させ、束１０の端部に付着した凝固した溶融物をるつぼ３０から除去する。
【００５３】
図３は、本開示の方法のさらなる実施形態の段階における濾過及び／又は拡散装置の縦断面の概略部分図である。図３は、流体ポート１６を特徴とする管状ハウジング１５及びハウジング１５内に配置された中空糸膜の束１０の一部を示す。束１０の繊維の端部は、ハウジング１５の口から突出する。ハウジング１５の口から突出する管状の突起４１を備える支持リング４０を、ハウジング１５の内側に取り付ける。図３は、中空糸膜の束１０の端部及び支持リング４０の管状の突起４１の口を熱可塑性ポリマーの凝固した溶融物３６によって閉鎖し、ポッティングキャップを形成し、その後、ポッティング樹脂を用いて束１０の端部をポッティングすることによって端壁４５を形成した後の状況を示す。支持リング４０は端壁に部分的に埋め込まれ、端壁４５のための追加のアンカーを提供する。次の方法の工程において、束１０の端部を凝固したポリマー溶融物３６及び端壁４５の一部と共に切り取り、束１０の繊維を再度開繊する。切断部４６の位置を図３に示す。ハウジング１５の端部にはブラケット５０が適用され、支持リング４０をその外側で安定させ、スパッと切れた切り口を容易にする。
【００５４】
［実施例］
ポリエーテル−スルホン及びポリビニルピロリドンをベースとする中空糸膜の束を、ポリカーボネートで構成され、口の外径が５９ｍｍのハウジングに配置した。束の端部はハウジングの口から１ｍｍ突出していた。ポリエチレン（Ｐｕｒｅｌｌ（Ｒ）２４１０Ｔ、ＢＡＳＦ  ＳＥ）を２８０℃に加熱して溶融物を生成した。溶融物６．５ｇを直径６１ｍｍ及び深さ３ｍｍのるつぼに移した。繊維束を含むハウジングの一端を、繊維の端部がるつぼの底から約１ｍｍに位置するまで溶融物に浸漬し、次いでポリエチレン溶融物を凝固させた。２０秒後、ハウジングをるつぼから取り除いた。溶融物は凝固して連続したブロックになり、繊維の端部及びハウジングの口を密封し、これによりポッティングキャップを形成した。
【００５５】
ハウジングの第２の端部を用いてこの手順を繰り返した。その後、ハウジング内の線維束の端部をポリウレタンでポッティングし、端壁を形成した。束中の線維は、端壁及びポリエチレンブロックの一部と共に、埋め込まれた線維の端部を切り取ることによって再度開繊した。最終的に、端部キャップをハウシングの両端に取り付け、濾過及び／又は拡散装置を得た。
【符号の説明】
【００５６】
１０  中空糸膜の束
１５  管状フィルタケーシング
１６  流体ポート
２０  ポッティング環
３０  るつぼ
３５  ポリマー溶融物
３６  凝固したポリマー溶融物
４０  支持リング
４１  管状の突起
４５  端壁
４６  端部切断の位置
５０  ブラケット
【図１】
2022501191.tif 000003
【図２】
2022501191.tif 000004
【図３】
2022501191.tif 000005
【国際調査報告】
2022501191.tif 000006
2022501191.tif 000007
2022501191.tif 000008